(57)【要約】      （修正有）【課題】手触りが柔らかくて滑らかであり、優れた保湿機能及び発熱機能を備え、他の生地よりも温度を３℃高め、また、この生地には優れた消臭機能や抗菌機能があり、しかも使用範囲が広い保湿・発熱機能付きフランネル生地を提供する。【解決手段】改質レーヨンを用いた保湿・発熱機能付きフランネル生地は、地糸層２と表糸層１を含み、表糸層が地糸層の上表面に被覆され、地糸層２が改質レーヨン機能糸を編んでなるか、又は、改質レーヨン機能糸と普通の糸とを等割合で編んでなり、改質レーヨン機能糸は、改質レーヨン繊維混紡糸とフィラメント糸を合糸してなるものである。【選択図】図１
0003231261.tif 000002
【実用新案登録請求の範囲】
【請求項１】
地糸層と表糸層を含み、前記表糸層が前記地糸層の上表面に被覆され、前記地糸層が改質レーヨン機能糸を編んでなるか、又は、改質レーヨン機能糸と普通の糸とを等割合で編んでなり、前記改質レーヨン機能糸は改質レーヨン繊維混紡糸とフィラメント糸を合糸してなる、ことを特徴とする改質レーヨンを用いた保湿・発熱機能付きフランネル生地。
【請求項２】
前記改質レーヨン繊維混紡糸は、改質レーヨン繊維と非改質レーヨン繊維を混紡してなる、ことを特徴とする請求項１に記載の改質レーヨンを用いた保湿・発熱機能付きフランネル生地。
【請求項３】
前記表糸層は綿毛からなり、前記綿毛が前記地糸層に編まれている、ことを特徴とする請求項１に記載の改質レーヨンを用いた保湿・発熱機能付きフランネル生地。
【請求項４】
前記綿毛の長さが１ｍｍ〜１０ｍｍである、ことを特徴とする請求項３に記載の改質レーヨンを用いた保湿・発熱機能付きフランネル生地。
【請求項５】
前記綿毛の坪量が１５０ｇ〜５００ｇである、ことを特徴とする請求項３に記載の改質レーヨンを用いた保湿・発熱機能付きフランネル生地。
【請求項６】
前記改質レーヨン繊維混紡糸の糸番手が３０Ｓ〜６０Ｓである、ことを特徴とする請求項１に記載の改質レーヨンを用いた保湿・発熱機能付きフランネル生地。
【請求項７】
前記フィラメント糸の糸番手が３０Ｄ〜１００Ｄである、ことを特徴とする請求項１に記載の改質レーヨンを用いた保湿・発熱機能付きフランネル生地。
【請求項８】
前記改質レーヨン機能糸の糸番手が１２０Ｄ〜２５０Ｄである、ことを特徴とする請求項１に記載の改質レーヨンを用いた保湿・発熱機能付きフランネル生地。
【考案の詳細な説明】
【技術分野】
【０００１】
本考案は、生地紡績の技術分野に属し、特に改質レーヨンを用いた保湿・発熱機能付きフランネル生地に関する。
【背景技術】
【０００２】
生活水準の持続的な向上に伴い、冬に着用している衣服の生地の性能について消費者が（により）ますます高く要求されており、保湿・発熱機能を備える生地は乾燥して寒い冬に主流となる製品となっている。現在、市販されている吸湿発熱、保湿が可能な生地のほとんどがレーヨン繊維材料を主としているが、その性能が現在の市場のニーズに応えられないようになる。このため、改質レーヨンが開発されてきて、レーヨンを改質することで、レーヨンの水分率を大幅に向上させ、特殊なプロセスにより改質するため、その水分率が１８％〜３０％に達し、発熱・保湿性能がレーヨン繊維の２倍以上となり、しかも発熱性がウール材料よりも優れ、発熱・保湿機能に加えて、改質繊維には消臭や抗菌の効果もある。ただし、改質繊維の繊維強度が低く、紡糸が困難になるなどの欠点のため、その適用が大幅に制限され、特に経編法によるフランネルなどのフランネル質家庭用製品の分野では、その応用が大幅に制限されているという問題がある。
【先行技術文献】
【特許文献】
【０００３】
【特許文献１】（特になし）
【考案の概要】
【考案が解決しようとする課題】
【０００４】
本考案は、上記の従来技術の欠点を解決する改質レーヨンを用いた保湿・発熱機能付きフランネル生地を提供し、本考案は、糸の性能を高めるために改質材料を用いたフランネル生地構造に基づいて、このフランネル生地の手触りが柔らかくて滑らかであり、発熱・保湿性を備えるようにする。
【課題を解決するための手段】
【０００５】
上記目的を達成するために、本考案は下記技術案を採用する。
本考案の改質レーヨンを用いた保湿・発熱機能付きフランネル生地は、地糸層と表糸層を含み、前記表糸層が前記地糸層の上表面に被覆され、前記地糸層が改質レーヨン機能糸を編んでなるか、改質レーヨン機能糸と普通の糸とを等割合で編んでなり、前記改質レーヨン機能糸は改質レーヨン繊維混紡糸とフィラメント糸を合糸してなる。
【０００６】
さらに、前記改質レーヨン繊維混紡糸は、改質レーヨン繊維と非改質レーヨン繊維を混紡してなる。
【０００７】
さらに、前記表糸層は綿毛からなり、前記綿毛が前記地糸層に編まれている。
【０００８】
さらに、前記綿毛の長さが１ｍｍ〜１０ｍｍである。
【０００９】
さらに、前記綿毛の坪量が１５０ｇ〜５００ｇである。
【００１０】
さらに、前記改質レーヨン繊維混紡糸の糸番手が３０Ｓ〜６０Ｓである。
【００１１】
さらに、前記フィラメント糸の糸番手が３０Ｄ〜１００Ｄである。
【００１２】
さらに、前記改質レーヨン機能糸の糸番手が１２０Ｄ〜２５０Ｄである。
【考案の効果】
【００１３】
本考案の有益な効果は以下のとおりである。
本考案の改質レーヨンを用いた保湿・発熱機能付きフランネル生地は、改質レーヨン繊維混紡糸を編んでなる地糸層と綿毛からなる表糸層とからなり、改質レーヨン繊維混紡糸は改質レーヨン繊維、フィラメント糸及び非改質レーヨン繊維を合糸してなり、前記改質レーヨン繊維混紡糸は、性能が向上し、従来技術における改質レーヨン繊維材料の紡績が困難であり、経編された生地の強度が低いという問題を解決する。本考案の生地は、手触りが柔らかくて滑らかであり、しかも用途が広く、衣服、カーペット、寝具など、さまざまな日用品の製造に適しており、優れた保湿性を有し、市販されているほかの吸湿・発熱生地よりも発熱温度がさらに２℃以上高くなり、普通の製品に比べて温度を４℃下げることができ、しかも、消臭や抗菌の作用も中国国家標準ＧＢ及び日本ＳＥＫ標準に達し、したがって、前記フランネル生地は、より優れた性能及び使い心地を有し、実用価値及び応用の将来性が期待できる。
【図面の簡単な説明】
【００１４】
【図１】本考案の改質レーヨンを用いた保湿・発熱機能付きフランネル生地の一実施例の正面図である。
【図２】前記改質レーヨン繊維混合糸機能糸の合糸のフローチャートである。
【図３】前記改質レーヨン繊維混合糸機能糸を緯糸及び経糸として地糸層を編製する場合の模式図である。
【図４】前記改質レーヨン繊維混合糸機能糸を経糸、普通の糸を緯糸として地糸層を編製する場合の模式図である。
【図５】前記改質レーヨン繊維混合糸機能糸を緯糸、普通の糸を経糸として地糸層を編製する場合の模式図である。
【図６】本考案の改質レーヨンを用いた保湿・発熱機能付きフランネル生地の別の実施例の正面図である。
【図７】本考案の改質レーヨンを用いた保湿・発熱機能付きフランネル生地の別の実施例の上面図である。
【図８】本考案の改質レーヨンを用いた保湿・発熱機能付きフランネル生地のまた別の実施例の上面図である。
【図９】本考案の改質レーヨンを用いた保湿・発熱機能付きフランネル生地のさらなる実施例の上面図である。
【図１０】本考案の改質レーヨンを用いた保湿・発熱機能付きフランネル生地の裾上げ構造の模式図である。
【００１５】
ここで説明する図面は本考案をさらに理解するために提供されるものであり、本考案の一部を構成し、本考案の模式的な実施例及びその説明は、本考案を解釈するために過ぎず、本考案を不当に限定するものではない。
【考案を実施するための形態】
【００１６】
本考案の目的、技術案及び利点をより明確にするために、以下、本考案の具体的な実施例及び対応する図面を参照しながら本考案の技術案を明確かつ完全に説明する。もちろん、説明する実施例は本考案の実施例の一部に過ぎず、すべての実施例ではない。当業者が本考案の実施例に基づいて創造的な努力を必要とせずに得るすべてのほかの実施例は、本考案の範囲（実用新案登録請求の範囲）に属する。
【００１７】
以下、図面を参照しながら、本考案の各実施例による技術案を詳細に説明する。
［実施例］
改質レーヨンを用いた保湿・発熱機能付きフランネル生地は、図１に示すように、地糸層２と、前記地糸層２の上に被覆された表糸層１とを含む。前記地糸層２は全体として改質レーヨン繊維混合糸機能糸５を編んでなるか、改質レーヨン繊維混合糸機能糸５と普通の糸６を編んでなり、前記改質レーヨン繊維混合糸機能糸５は改質レーヨン繊維混紡糸３とフィラメント糸４を合糸してなる。表糸層１は綿毛からなり、前記表糸層１の綿毛が地糸層２に編まれており、綿毛は長さ１ｍｍ〜１０ｍｍ、坪量１００ｇ〜５００ｇであり、使用される綿毛の高さ、密度や糸密度などについて、クライアントのニーズに応じて適切に調節できる。
【００１８】
本実施例の前記改質レーヨンを用いた保湿・発熱機能付きフランネル生地は、
２０％以上の改質レーヨン繊維をレーヨン、テリレンなどの他の繊維と混紡し、改質レーヨン繊維混紡糸３とするステップと、
高強度フィラメント糸４、たとえばテリレンフィラメント、ナイロンフィラメントなどを準備するステップと、
綿毛を地糸層２上に編み、前記フランネル生地を得るステップとによって製造される。
図２に示すように、前記改質レーヨン繊維混紡糸３とフィラメント糸４を用いて合糸プロセスにより改質レーヨン繊維混合糸機能糸５を製造するステップとにより製造される。
図３に示すように、製品のニーズに応じて、経糸及び緯糸の両方として前記改質レーヨン繊維混合糸機能糸５を経編して地糸層２としてもよく、図４及び図５に示すように、経糸及び緯糸のうちの一方として前記改質レーヨン繊維混合糸機能糸５を使用してもよく、他方として普通の糸６を使用して地糸層２に編製する。
【００１９】
なお、製造過程において、合糸する際に加撚しながら高圧力交絡部をつける必要があり、それは、２本の糸が崩れたることを防止し、糸の強度を高め、製造された改質レーヨン繊維混合糸機能糸５の強度を最高で３３０ｃＮ／ｄｔｅｘ（センチニュートン／デシテックス）にする役割を果たし、ここで１ｃＮ／ｄｔｅｘ＝９１ＭＰａである。合糸過程では、整経速度及び整経張力を調整することも必要であり、張力が大きすぎると、糸が過度に伸長し、その強度が低下し、張力が小さすぎると、糸の巻き取りにムラが生じ、生地の平坦さが損なわれ、したがって、整経速度が２００〜２５０ｍ／ｍｉｎに制限される。また、糸が受ける力のムラによりスプリットして、糸切れを引き起こすことを回避するために、整経時の改質レーヨン繊維混紡糸３とフィラメント糸４の張力とを一致させる。
【００２０】
糸が太すぎる場合にも、フランネルの地糸への要件を満足できず、このため、改質レーヨン繊維混紡糸３の糸番手が３０Ｓ〜６０Ｓ、フィラメント糸４の糸番手が３０Ｄ〜１００Ｄであるようにし、このようにすると、製造された改質レーヨン繊維混合糸機能糸５の糸番手が１２０Ｄ〜２５０Ｄ（デニール）となり、さまざまな坪量のフランネル質製品に対応できる。
【００２１】
本実施例の改質レーヨンを用いた保湿・発熱機能付きフランネル生地は、用途が広く、衣服、カーペット、寝具など、さまざまな日用品の製造に用いられ得る。このフランネル生地は、優れた保湿性を有し、市販されている類似の吸湿・発熱生地よりも温度がさらに２℃又は３℃以上高くなり、普通の製品に比べて約４℃の昇温を実現でき、しかも、消臭や抗菌の作用も中国国家標準ＧＢ及び日本ＳＥＫ標準に達し、したがって、実施例の前記フランネル生地は、他の製品よりも優れた性能及び使い心地を有し、実用価値及び応用の将来性が期待できる。
【００２２】
上記改質レーヨンを用いた保湿・発熱機能付きフランネル生地では、さらに、図６に示すように、表糸層１の上表面が波状構造であってもよく、特に表糸層１が綿毛である場合、この綿毛層の上表面が波状構造であることにより、通気性及び外観性を向上させることができる。図７に示すように、前記波状構造は、波峰１０１と波谷１０２が均等に間隔を空けている長尺形溝状と長尺形凸起状であってもよく、図８に示すように、前記波状構造は、波峰１０１と波谷１０２が均等に間隔を空けている矩形溝状と矩形凸起状であってもよく、図９に示すように、半球面溝状と半球面凸起状であってもよい。さらに、隣接する行と隣接する列にある矩形溝状と矩形凸起状、及び異なる行と異なる列にある半球面溝状と半球面凸起状は千鳥状に分布している。
【００２３】
上記改質レーヨンを用いた保湿・発熱機能付きフランネル生地では、さらに、図１０に示すように、前記フランネル生地の縁部に縫い留め又は包み込み構造７が設置されてもよく、それによって、縁部からの糸抜けを防止できる。包み込み構造７はガーゼ層又は綿布層であってもよく、前記ガーゼ層又は前記綿布層は縫い糸８又は接着層を介して前記フランネル生地の縁部に接続され、前記ガーゼ層又は前記綿布層の表面が綿毛層に覆設されてもよい。綿毛層は接着層を介して前記ガーゼ層又は前記綿布層の表面に粘着されてもよい。
【００２４】
以上は、本願の実施例に過ぎず、本願を制限するものではない。当業者であれば、本願はさまざまな変更や変化を有し得る。本願の精神及び原理を逸脱することなく行われるすべての修正、同等な置換や改良などは、本願の実用新案登録請求の範囲に含まれるものとする。
【符号の説明】
【００２５】
１  表糸層
１０１  波峰
１０２  波谷
２  地糸層
３  改質レーヨン繊維混紡糸
４  フィラメント糸
５  改質レーヨン繊維混合糸機能糸
６  普通の糸
７  包み込み
８  縫い糸。
【図１】
0003231261.tif 000003
【図２】
0003231261.tif 000004
【図３】
0003231261.tif 000005
【図４】
0003231261.tif 000006
【図５】
0003231261.tif 000007
【図６】
0003231261.tif 000008
【図７】
0003231261.tif 000009
【図８】
0003231261.tif 000010
【図９】
0003231261.tif 000011
【図１０】
0003231261.tif 000012